СПОСОБ КОНТАКТНОЙ СВАРКИ ОПЛАВЛЕНИЕМ

Способ контактной стыковой сварки оплавлением деталей с большим поперечным сечением, при котором цикл оплавления включает многократные этапы, заключающиеся в остановке подвижной плиты в процессе цикла оплавления при возрастании тока оплавления до величины, составляющей для основных этапов 0,7-0,9, и последующем возобновлении подачи подвижной плиты при снижении тока оплавления во время остановки до величины, соответствующей экстремуму электрической мощности, выделяющейся в искровом промежутке, а для дополнительных этапов остановка плиты - при возрастании тока оплавления до 0,3-0,5 значения тока при коротком замыкании свариваемых деталей, с возобновлением подачи плиты при снижении тока оплавления во время остановки до величины, составляющей 0,1-0,2 значения тока при коротком замыкании свариваемых деталей, причем каждый из многократных этапов начинают с дополнительного этапа, отличающийся тем, что каждый этап содержит более двух фаз в пределах которых производится регулировка вносимой энергии, каждая фаза содержит более двух участков в пределах которых осуществляется управление интенсивностью внесения энергии, при этом каждый первый участок в фазе выполняется при 0,7-0,9, а все последующие участки данной фазы при 0,1-0,6 значения тока при коротком замыкании свариваемых деталей, из условия выполнения установочных значений для данной фазы.